СТАЛЬ ДЛЯ ВЫСОКОДЕФОРМИРУЕМЫХ ТРУБ МАГИСТРАЛЬНЫХ ТРУБОПРОВОДОВ С ВЫСОКОЙ СТОЙКОСТЬЮ К ДЕФОРМАЦИОННОМУ СТАРЕНИЮ И ВОДОРОДНОМУ ОХРУПЧИВАНИЮ, СПОСОБ ИХ ИЗГОТОВЛЕНИЯ И СВАРНАЯ СТАЛЬНАЯ ТРУБА

1. Стальной материал для высокодеформируемых труб магистральных трубопроводов с высокой стойкостью к деформационному старению и водородному охрупчиванию, имеющий химический состав, включающий,  мас.%: С - 0,030-0,100; Si - 0,01-0,50; Mn - 0,5-2,5; Р - 0,015 или менее; S - 0,002 или менее; Cu - 0,20-1,00; Мо - 0,01 или менее; Nb - 0,005-0,05; Ti - 0,005-0,040; Al - 0,10 или менее и N - 0,007 или менее; остальное - Fe и неизбежные примеси, при этом стальной материал имеет металлографическую структуру, состоящую в основном из феррита и бейнита, в которой общая доля площади феррита и бейнита составляет 90% или более, при этом разница по твердости между ферритом и бейнитом составляет 70 или более в единицах твердости по Виккерсу, причем как до деформационного старения при температуре 300°С или ниже, так и после деформационного старения, стальной материал имеет равномерное удлинение 9% или более и отношение предела текучести к пределу прочности 90% или менее.
2. Стальной материал по п. 1, в котором химический состав дополнительно включает, мас.%: один или по меньшей мере два элемента, выбранных из Ni - 0,02-0,50; Cr - 1,00 или менее; V - 0,10 или менее; Са - 0,0050 или менее и В - 0,0050 или менее.
3
3
3
3. Способ изготовления стального материала для высокодеформируемых труб магистральных трубопроводов с высокой стойкостью к деформационному старению и водородному охрупчиванию, включающий в себя: нагрев стали с химическим составом по п. 1 или 2 до температуры 1000-1300°С; горячую прокатку полученной стали при температуре чистовой прокатки, равной или превышающей температуру Ar; и затем ускоренное охлаждение полученной стали от температуры (Ar-50)-(Ar+30)°С до температуры прекращения охлаждения 500-650°С со скоростью охлаждения 5°С/с или выше; причем стальной материал имеет металлографическую структуру, состоящую в основном из феррита и бейнита, в которой общая доля площади феррита и бейнита составляет 90% или более, причем разница по твердости между ферритом и бейнитом составляет 70 или более в единицах твердости по Виккерсу, при этом как до деформационного старения при температуре 300°С или ниже, так и после деформационного старения, стальной материал имеет равномерное удлинение 9% или более и отношение предела текучести к пределу прочности 90% или менее.
4. Сварная стальная труба, изготовленная с использованием в качестве исходного материала стального материала для высокодеформируемых труб магистральных трубопроводов с высокой стойкостью к деформационному старению и водородному охрупчиванию по п. 1 или 2.